(57)【特許請求の範囲】
【請求項１】
疎水性ラジカル開始剤、フタルイミド系化合物、界面活性剤及びエチレン性不飽和有機酸を含む水性乳化液中にポリエステル繊維成形品を浸漬、加熱処理しグラフト重合した後、塩基性アルカリ金属化合物と金属イオン封鎖剤を含む水性液で、その水溶液ｐＨが８以上１０未満になるまで処理する、２０℃×６５％ＲＨ環境下での吸湿率が５％以上である高吸湿、アンモニア消臭性ポリエステル繊維成形品の製造法。
【請求項２】
前記の高吸湿、アンモニア消臭性ポリエステル繊維成形品が、エチレン性不飽和の有機酸のグラフト重合率が８％以上で、かつグラフト重合により導入された酸基の一部がアルカリ金属塩化されている請求項１記載の高吸湿、消臭性ポリエステル繊維成形品の製造法。
【請求項３】
前記の高吸湿、アンモニア消臭性ポリエステル繊維成形品が、ＪＩＳ Ｌ０２１７−１０３法による繰返し洗濯試験１０回後の２０℃×６５％ＲＨ環境下での吸湿率が４％以上で、アンモニア消臭性能の低下のない請求項１又は２記載の高吸湿、消臭性ポリエステル繊維成形品の製造法。
【発明の詳細な説明】
【０００１】
【発明の属する技術分野】
本発明は、繊維成形品とは、わた、トウ、糸、織物、編物、不織布や衣料、敷物、インテリア、寝装品などである。
【０００２】
【従来の技術】
ポリエステル繊維は多くの優れた特徴を有している為に、合成繊維として極めて広い用途を有している。しかしその反面、天然高分子繊維素材と比較して、吸湿性に乏しいため、帯電しやすく、油性汚れが落ちにくい等の欠点を有するほか、タバコの火等により溶融して孔が飽きやすいなどの欠点を有している。また、特に衣料、寝装等の用途に用いる場合、吸水性、吸湿性がないためにべとつき、蒸し暑いと言った欠点を有している。
【０００３】
従来これらの欠点を改良するためにポリエステルに後加工で吸湿性の機能剤を付与する方法が提案されているが、風合い硬化のため、高い性能が付けられない上、洗濯耐久性も低い。また、ポリエステルポリマー中に吸湿性機能剤を製糸工程で練り込む方法も提案されているが、この場合、風合いの硬化は避けられ、洗濯耐久性も比較的良いが、添加量が増えると機械的特性が低下するため、高い性能を付与することが難しく、吸湿性機能剤の含水成分が、製糸工程での大きな問題になり生産が非常に難しくなる。また、重合段階でポリエステルに様々な吸湿性のモノマーやポリマーを共重合させる方法も提案されている。これらの方法を用いれば、洗濯耐久性は非常にすぐれるが、その共重合量を多くすると、紡糸、延伸等の製糸工程での生産技術が非常に困難になる上、ポリエステルのすぐれた機械的特性も低下する。さらに、後加工工程にて親水性不飽和単量体をグラフト重合する方法が提案されている。しかしながら、一般に疎水性高分子成形品にアクリル酸、メタクリル酸のような親水性不飽和単量体をグラフト重合する場合、グラフト重合効率が著しく低く、また不均一になりやすい欠点を有している。
【０００４】
一方、衣料・寝装品・生活資材・インテリア材等の分野では、汗や尿などから発せられるアンモニア臭が問題になる場合がある。
【０００５】
ポリエステルにアンモニア消臭機能を付与するためには、後加工でアンモニア消臭性の機能剤を付与する方法が提案されているが、前記同様、風合い固化の問題がある上に洗濯耐久性も低い。また、グラフト重合により有機酸系モノマーをポリエステルに共重合することにより、耐久性のあるアンモニア消臭性を付与させることもできるが、高い吸湿性を得ようと有機酸末端を金属塩等に置換していくと、アンモニア消臭性能が低下する。その為、両性能を実現するためにはグラフト重合率を高くする必要があるが、機械的特性の低下や、グラフト重合時のモノマーやキャリヤーの残存臭気等の問題がおこるため実現は難しく、アンモニア消臭性と高吸湿性を両立させた製品は今まで作られていない。
【０００６】
【発明が解決しようとする課題】
本発明の目的は、衣料・寝装品・生活資材・インテリア等に適した、洗濯耐久性にすぐれた高吸湿性・アンモニア消臭性ポリエステル繊維及びそれらを含む製品を安全かつ効率的に提供する事である。
【０００７】
【課題を解決するための手段】
すなわち本発明は、（１） 疎水性ラジカル開始剤、フタルイミド系化合物、界面活性剤及びエチレン性不飽和有機酸を含む水性乳化液中にポリエステル繊維成形品を浸漬、加熱処理しグラフト重合した後、塩基性アルカリ金属化合物と金属イオン封鎖剤を含む水性液で、その水溶液ｐＨが８以上１０未満になるまで処理する、２０℃×６５％ＲＨ環境下での吸湿率が５％以上である高吸湿、アンモニア消臭性ポリエステル繊維成形品の製造法であり、さらに（２） 前記の高吸湿、アンモニア消臭性ポリエステル繊維成形品が、エチレン性不飽和の有機酸のグラフト重合率が８％以上で、かつグラフト重合により導入された酸基の一部がアルカリ金属塩化されている前記(1)記載の高吸湿、消臭性ポリエステル繊維成形品の製造法、（３） 前記の高吸湿、アンモニア消臭性ポリエステル繊維成形品が、ＪＩＳ Ｌ０２１７−１０３法による繰返し洗濯試験１０回後の２０℃×６５％ＲＨ環境下での吸湿率が４％以上で、アンモニア消臭性能の低下のない前記（１）又は（２）記載の高吸湿、アンモニア消臭性ポリエステル繊維形成品の製造法である。
【０００８】
本発明によると、高い吸湿性とアンモニア消臭性を兼ね備え、洗濯耐久性にすぐれたポリエステル繊維成形物が効率よく得られる。また、これらの製品からの臭気は非常に少ないため、消費特性上も好ましく、衣料・寝装品・生活資材・インテリア等への活用に非常に有用である。
【０００９】
【発明の実施の形態】
本発明におけるポリエステルとは、繊維形成性のポリエステルであれば特に限定はされないが、例えばテレフタル酸、イソフタル酸、２，６−ナフタレンジカルボン酸を主たるカルボン酸成分とし、エチレングリコール、プロピレングリコール、もしくはテトラメチレングリコールを主たるグリコール成分とするポリエチレンテレフタレート、ポリトリメチレンテレフタレート、ポリエチレンイソフタレート、ポリブチレンテレフタレート、あるいはポリエチレン２，６−ナフタレート等の線状ポリエステルを主成分としたものが好ましく、特にポリエチレンテレフタレートが望ましい。
【００１０】
また、当該ポリエステルは、用途によっては難燃性、易染性、制電性等の機能性を有する化合物等が共重合されていても、ダル剤、無機粒子等の添加剤が含まれていても構わない。
【００１１】
本発明におけるポリエステル繊維成形品は、その形態はわた、トウ、糸、織編物、不織布、敷物などいずれでもよく、そのいづれの状態でも加工できる。
【００１２】
得られた高吸湿、アンモニア消臭性ポリエステル繊維成形品はそれらのみでも良いが、製品の機械的特性やコスト等を考慮に入れると、混繊、混紡、交織編、積層等の方法で混用されるのが望ましい。また、吸湿性、アンモニア消臭性の点から、混率は１０％以上が好ましい。
【００１３】
グラフト重合されるエチレン性不飽和有機酸としてはアクリル酸、メタクリル酸、マレイン酸、イタコン酸、スチレンスルホン酸、クロトン酸、ブテントリカルボン酸等が例示され、各々単独または混合物としてグラフト重合に用いられるが、特にアクリル酸及び／又はメタクリル酸が好ましい。また、不飽和有機酸以外のエチレン性不飽和単量体を共存させても良い。これらの不飽和単量体の例としては、不飽和有機酸エステル類、これらのフッ素や臭素の置換体、リンや硫黄含有化合物など各種の機能性を付与できる化合物が挙げられる。
【００１４】
グラフト重合率（ＧＴ％）、すなわちポリエステル繊維成形物に対する、エチレン性不飽和有機酸の重合による重量増加率は、８％以上が望ましい。これよりもグラフト重合率が低いと、２０℃×６５％ＲＨ環境下における吸湿率５％以上の吸湿性もしくはアンモニア消臭性のいずれかの機能が十分発揮できない。性能の点からグラフト重合率は、より望ましくは１０％以上、さらに望ましくは１５％以上である。グラフト重合率（ＧＴ％）は反応前の絶乾重量（Ｗ０）からグラフト重合し洗浄した後の絶乾重量（Ｗ１）への重量増加率から計算できる。
グラフト率（ＧＴ％）＝（Ｗ１−Ｗ０）×１００／Ｗ０
【００１５】
グラフト重合方法は特に限定される物ではないが、疎水性ラジカル開始剤、Ｎ−アルキルフタルイミド系化合物、界面活性剤及びエチレン性不飽和有機酸を含む水性乳化液中にポリエステル繊維成形品を浸漬、加熱処理する方法が望ましい。これらの方法を用いることにより、効率よく均一にグラフト重合することができ、繊維物理特性の低下が少ない。
【００１６】
グラフト重合浴中におけるエチレン性不飽和有機酸の濃度は０．５重量％以上１０重量％以下が好ましく、より好ましくは１〜５重量％である。このような濃度で加工することにより、これらのモノマー濃度が１０重量％を超えると非グラフト重合体である副生成重合体が多くなる傾向があるが、通常２〜１００％のグラフト率を得ることが可能となる。
【００１７】
また、疎水性ラジカル開始剤としては、ベンゾイルパーオキサイド、トルイルパーオキサイド、芳香族アルキルパーオキサイド系化合物、ジクロルベンゾイルパーオキサイド、ジクミルパーオキサイド、アゾビスイソブチロニトリル、キュメンハイドロパーオキサイド、過安息香酸、過安息香酸エステル等があげられる。なお、疎水性ラジカル重合開始剤の使用量は、グラフト重合浴に対して、０．０１重量％以上５重量％以下程度である。
【００１８】
フタルイミド系化合物とはフタルイミド基を有する化合物であり、フタルイミドのＮ基に脂肪族もしくは芳香族のアルキル基を有するＮ置換フタルイミド化合物が好ましく、加工処理後の製品への残存量、臭気、安全性、取り扱い性を考えると、メチル、エチル、プロピル、イソプロピル、ブチル、イソブチル等の低分子量脂肪族アルキル基を有するＮ−アルキルフタルイミド系化合物がより望ましい。また、これらの化合物は単独で用いても、数種類混合して用いても良い。
【００１９】
フタルイミド系化合物の使用量は、グラフト重合浴に対し、０．０１重量％以上２．０重量％以下が望ましい。これより少ないと、均一にグラフト重合が行われず、重合率も上がらない。また、これ以上使用量を増やしても、重合率は高くならず、最終製品に残存するＮ−アルキルフタルイミドの量も多くなり、臭気が残り、消費特性上好ましくない。また、安全性、処理液コスト、反応性の点から、より好ましくは０．１重量％以上１．０重量％以下である。
【００２０】
これらの加工により得られた吸湿性ポリエステル繊維成形品及びそれらを含む製品中に残存するフタルイミド系化合物の量は２０００ｐｐｍ以下である事が望ましい。これ以上残存量が多くなると臭気が残るだけでなく、消費特性上も好ましくない。これらは、最終製品５ｇを充てん管に入れ、１８０℃で１５分間熱処理し、発生したガスをクロロホルムで抽出し、ガスクロマトグラフィーを用いて測定することができる。また、最終製品におけるフタルイミド系化合物の量を２０００ｐｐｍにするためには、フルタルイミドの使用量にもよるが、反応後の製品乾燥もしくは成形工程にて、１４０℃以上の温度で処理してやればよい。
【００２１】
本発明で重合浴の安定化のために使用できる界面活性剤としては、非イオン型界面活性剤、アニオン型界面活性剤、カチオン型界面活性剤、両性界面活性剤、非イオンアニオン型界面活性剤、非イオンカチオン型界面活性剤などが用いられ、これらは単独又は場合によっては２種以上の併用で用いられるが、乳化系の安定性及びグラフト重合の効率の面からは、非イオン系界面活性剤、非イオンアニオン型界面活性剤又は非イオン型界面活性剤とアニオン型活性剤の混合物が好ましい。
【００２２】
かくして調整されたグラフト重合浴中にポリエステル繊維成形品を浸漬して加熱処理するが、処理条件は通常５０℃から１５０℃で５分から３時間であり、好ましくは７０℃から１３０℃で３０から１２０分間である。雰囲気としては窒素ガス雰囲気が好ましい。
【００２３】
さらにグラフト重合した後、塩基性アルカリ金属化合物と金属イオン封鎖剤を含む水性液で、その水溶液ｐＨが８以上１０未満になるまで処理する事により、高い吸湿性とアンモニア消臭性の両性能を得ることができる。
【００２４】
すなわち、これらの方法によりグラフト重合されたポリエステル繊維成形品は、共重合したエチレン不飽和有機酸の酸末端基の一部をアルカリ金属塩化する事により、高い吸湿性能を得ることができる。また、不飽和有機酸の酸末端基の一部はアルカリ金属塩化せずに残す必要がある。残った酸末端基により、アンモニア消臭性能を得ることができる。これらの両特性を得るためには、グラフト重合した後の塩基性アルカリ金属化合物と金属イオン封鎖剤を含む水性液での処理において、アルカリ添加量を徐々に追加するか、低濃度で数回の処理に分けて、処理液中のｐＨが８以上１０未満になるまで処理することが好ましい。水溶液ｐＨが８未満の場合は、吸湿性能が得にくくなり、１０以上になるとアンモニア消臭性能が得にくくなる傾向があり、繊維の機械的特性の低下する傾向がある。
【００２５】
このアルカリ金属塩化に用いる金属塩としては、ナトリウム、リチウム、カリウム等があげられ、塩基性アルカリ金属化合物としては、具体的には水酸化ナトリウム、水酸化カリウム、水酸化リチウムなどのアルカリ金属水酸化物、炭酸ナトリウム、炭酸カリウム、リン酸−２−ナトリウム、リン酸−３−ナトリウムなど無機弱酸のアルカリ金属塩、酢酸ナトリウム、プロピオン酸ナトリウムなど有機弱酸のアルカリ金属塩、亜硫酸ナトリウム、珪酸ナトリウム等の水に溶けてアルカリ性を示す化合物であり、これらは単独または２種以上の混合物として用いられる。なお、該アルカリ金属化合物の使用濃度は１０ｇ／Ｌの濃度で使用されるのが、機械的性能上望ましい。
【００２６】
本発明において、上記のアルカリ金属化合物と共に用いられる金属イオン封鎖剤は公知の物質が使用される。一般に金属イオン封鎖剤としては、ピロリン酸ナトリウム、トリリン酸ナトリウム、トリメタリン酸ナトリウム、テトラメタリン酸ナトリウム、ポリリン酸ナトリウム等の縮合リン酸塩類、エチレンジアミンテトラ酢酸の２ナトリウム塩、エチレンジアミンテトラ酢酸の４ナトリウム塩、エチレンジアミンテトラ酢酸の２アンモニウム塩、エチレンジアミンテトラ酢酸の４アンモニア塩等のエチレンジアミンテトラ酢酸塩、Ｎ−ヒドロキシエチルエチレンジアミン−Ｎ、Ｎ’Ｎ’−トリ酢酸類、ジエチレントリアミンペンタ酢酸、グリコールエーテルジアミンテトラ酢酸、シクロヘキサンジアミンテトラ酢酸、ニトリロトリ酢酸類等があげられる。これらの金属イオン封鎖剤の使用量は用水中に溶存する多価金属イオンの量にもよるが、一般には０．０１ｇ／Ｌ〜５ｇ／Ｌの濃度で使用すれば十分である。
【００２７】
アルカリ金属化合物と金属イオン封鎖剤を含む水溶液によるグラフト重合したポリエステル繊維成形品のアルカリ金属塩化処理は、一般には常温から１００℃の範囲の温度で行われる。
【００２８】
この方法により、２０℃×６５％ＲＨ環境下での吸湿率が５％以上であり、なおかつアンモニア消臭性能を有した高吸湿、アンモニア消臭性ポリエステル繊維形成品を得ることができる。この場合のアンモニア消臭性能とは、３Ｌのポリ容器に１００ｐｐｍの濃度になるようにアンモニア水を滴下し、そのポリ容器にサンプルを３ｇ入れ、密閉し２０分後のポリ容器中のアンモニア濃度が１０ｐｐｍ以下になるような、性能のことを言う。アンモニア濃度は（株）ガステック社製のガス検知管を使用して測定する。２０分後に１０ｐｐｍより高いアンモニア濃度であれば、実使用において、臭気の吸収は不十分であり十分なアンモニア消臭性能とはいえない。
【００２９】
本発明のポリエステル繊維成形品の２０℃×６５％ＲＨ環境下での吸湿率は、好ましくは７％以上、より好ましくは１０％以上である。
本発明の高吸湿、アンモニア消臭性ポリエステル繊維形成品は洗濯による、性能低下も非常に低く、ＪＩＳ  Ｌ０２１７−１０３法による繰返し洗濯試験１０回後も２０℃×６５％ＲＨ環境下での吸湿率が４％以上で、アンモニア消臭性能の低下がほとんど無く、実用上非常に有用である。
【００３０】
本発明の方法により作られた、ポリエステル繊維形成品は高吸湿性とアンモニア消臭性を兼ね備えており、従来ポリエステル繊維を用いた場合に問題となっていたべとつき、蒸し暑いという点を改善することができた上に、高度なアンモニア消臭機能が付与されているため、衣料・寝装品・生活資材・インテリア等に非常にすぐれた性能を発揮する。また、その性能は実使用における洗濯後も継続され、多くの用途に使うことが可能である。
【００３１】
【実施例】
以下、実施例により本発明を説明する。実施例における吸湿性ポリエステル繊維成形品の評価方法は以下の通りである。
（１）洗濯耐久性試験：ＪＩＳ  Ｌ０２１７−１０３法にて１０回洗濯試験する。
（２）グラフト重合率（ＧＴ％）：反応前の絶乾重量（Ｗ０）からグラフト重合し洗浄した後の絶乾重量（Ｗ１）への重量増加率から計算した。
グラフト率（ＧＴ％）＝（Ｗ１−Ｗ０）×１００／Ｗ０
（３）吸湿率（Ｍ％）：最終品の絶乾重量（Ｓ０）から環境温湿度下で４８時間放置した後の重量（Ｓ１）への重量増加量から計算した。
吸湿率（Ｍ％）＝（Ｓ１−Ｓ０）×１００／Ｓ０
（４）アンモニア消臭性：３Ｌのポリ容器に１００ｐｐｍの濃度になるようにアンモニア水を滴下し、そのポリ容器にサンプルを３ｇ入れ、密閉し２０分後のポリ容器中のアンモニア濃度を（株）ガステック社製のガス検知管を使用して測定した。
【００３２】
【実施例】
（実施例１、３、比較例１〜３）
ベンゾイルパーオキサイド、Ｎ−ブチルフタルイミドおよびポリエチレングリコールとアニオン系の界面活性剤よりなる乳化水性液を調整し、該乳化液にアクリル酸とメタクリル酸の等量混合モノマーを加え、さらに炭酸ナトリウムによってｐＨ３．３にｐＨ調整してグラフト重合浴を得た。Ｎ−ブチルフタルイミドとモノマーのグラフト重合浴中濃度は表１に示した。ベンゾイルパーオキサイドはグラフト重合浴に対して０．１重量％使用した。この重合浴の１／１５重量のポリエチレンテレフタレートフィラメント加工糸編物（７５ｄ／３６ｆ）を重合液に浸漬して、窒素ガス雰囲気下、１００℃で１時間グラフト重合を行った。次いで、８０℃の熱水で１０分処理し、その後、炭酸ナトリウム３ｇ／Ｌおよびジエチレンジアミンテトラ酢酸−４−ナトリウム塩０．５ｇ／Ｌの水溶液を用いて、７０℃×１０分の処理を処理液が所定のｐＨになるまで数回繰り返し、その後、湯水洗を行い、乾燥機（１４０℃×１０分）を用いて乾燥させ最終製品を得た。
以下、実施例により本発明を説明する。
【００３３】
（実施例２）
実施例１において、ポリエチレンテレフタレートフィラメント加工糸編物に代えて、重合浴の１／１０重量のポリエチレンテレフタレート綿（６ｄー６４ｍｍ）を使用する以外は実施例１と同様にして最終製品を得た。
【００３４】
上記実施例および比較例で得られた繊維製品について、グラフト重合率、吸湿率、アンモニア消臭性、Ｎ−アルキルフタルイミド残存量、および最終製品の臭気を調べた。この結果を表１に示す。
【００３５】
【表１】
0004228251.tif 000002
【００３６】
【発明の効果】
本発明によれば、衣料・寝装品・生活資材・インテリア材等に適し、洗濯耐久性にすぐれた高吸湿性・アンモニア消臭性ポリエステル繊維成形品及びそれらを含む製品を得る事ができる。また、それらおよびそれらを含む製品からの臭気は非常に少なく、洗濯後も高い性能を維持出来る。